(57)【要約】【課題】繊維含有材料に異物が含まれている場合、その異物の除去を効率よく行うことができる脱墨剤、処理装置、シート製造装置、処理方法およびシートの製造方法を提供すること。【解決手段】本発明の脱墨剤は、セルロース繊維を含む解繊中または解繊後の繊維含有材料に供給される脱墨剤であって、表面に水酸基およびカルボキシル基の少なくとも一方を有する物質を含むことを特徴とする。脱墨剤は、静電相互作用により、前記繊維含有材料に含まれる異物を前記セルロース繊維から吸着する機能を有するのが好ましい。前記物質は、高分子材料であるのが好ましい。前記高分子材料は、カルボキシメチルセルロースの塩を含むものであるのが好ましい。【選択図】なし【特許請求の範囲】
【請求項１】
セルロース繊維を含む解繊中または解繊後の繊維含有材料に供給される脱墨剤であって、
表面に水酸基およびカルボキシル基の少なくとも一方を有する物質を含むことを特徴とする脱墨剤。
【請求項２】
脱墨剤は、静電相互作用により、前記繊維含有材料に含まれる異物を前記セルロース繊維から吸着する機能を有する請求項１に記載の脱墨剤。
【請求項３】
脱墨剤は、常温で固体であり、親水性の材料である請求項１または２に記載の脱墨剤。
【請求項４】
前記物質は、高分子材料である請求項１ないし３のいずれか１項に記載の脱墨剤。
【請求項５】
前記高分子材料は、糖鎖構造を有している請求項４に記載の脱墨剤。
【請求項６】
前記高分子材料は、セルロース、セルロース変性材料のうち少なくとも一方を含むものである請求項５に記載の脱墨剤。
【請求項７】
前記高分子材料は、合成樹脂材料である請求項４に記載の脱墨剤。
【請求項８】
セルロース繊維を含む解繊中または解繊後の繊維含有材料に、表面に水酸基およびカルボキシル基の少なくとも一方を有する物質を含む脱墨剤を供給する脱墨剤供給部と、
前記脱墨剤が供給された前記繊維含有材料から、異物を前記脱墨剤とともに除去する脱墨剤除去部と、
を備えることを特徴とする処理装置。
【請求項９】
前記脱墨剤除去部は、前記脱墨剤と前記繊維含有材料とを、これらの比重の違い、大きさの違いの少なくとも一方を利用して分離するものである請求項８に記載の処理装置。
【請求項１０】
前記繊維含有材料１００質量部に対する前記脱墨剤の供給量は、１０質量部以上１０００００質量部以下である請求項９に記載の処理装置。
【請求項１１】
請求項８ないし１０のいずれか１項に記載の処理装置を備えることを特徴とするシート製造装置。
【請求項１２】
セルロース繊維を含む解繊中または解繊後の繊維含有材料に、表面に水酸基およびカルボキシル基の少なくとも一方を有する物質を含む脱墨剤を供給する脱墨剤供給工程と、
前記脱墨剤が供給された前記繊維含有材料から前記脱墨剤を除去する脱墨剤除去工程と、
を有することを特徴とする処理方法。
【請求項１３】
前記繊維含有材料１００質量部に対する前記脱墨剤の供給量は、１０質量部以上１０００００質量部以下である請求項１２に記載の処理方法。
【請求項１４】
セルロース繊維を含む解繊中または解繊後の繊維含有材料に、表面に水酸基およびカルボキシル基の少なくとも一方を有する物質を含む脱墨剤を供給する脱墨剤供給工程と、
前記脱墨剤が供給された前記繊維含有材料から前記脱墨剤を除去する脱墨剤除去工程と、
を有し、
前記脱墨剤が除去された前記繊維含有材料からシートを製造することを特徴とするシートの製造方法。
【請求項１５】
前記繊維含有材料１００質量部に対する前記脱墨剤の供給量は、１０質量部以上１０００００質量部以下である請求項１４に記載のシートの製造方法。
【発明の詳細な説明】
【技術分野】
【０００１】
本発明は、脱墨剤、処理装置、シート製造装置、処理方法およびシートの製造方法に関する。
【背景技術】
【０００２】
近年では、環境への意識が高まり、職場での紙（記録媒体）の使用量の削減だけではなく、職場での紙の再生を行うことが求められている。
【０００３】
記録媒体を再生する方法としては、例えば、紙のシートで構成され、印刷が施された使用済みの記録媒体の記録層（印刷部）にブラスト材を噴射することにより、インクやトナー等により形成された記録層を除去する方法が知られている（例えば、特許文献１参照）。そして、記録層が除去された記録媒体は、再度使用可能なものとなる。
【０００４】
しかしながら、上記の方法では、異物（除去すべき記録層の構成材料に由来する異物）を十分に除去することができないという問題があった。また、異物の除去率を向上させる目的で処理時間を長くしても、異物の除去率を十分に向上させることができることができず、処理効率も低下するという問題があった。
【先行技術文献】
【特許文献】
【０００５】
【特許文献１】特開２０００−２８４６５７号公報
【発明の概要】
【発明が解決しようとする課題】
【０００６】
本発明の目的は、繊維含有材料に異物が含まれている場合に、その異物の除去を効率よく行うことができる脱墨剤、処理装置、シート製造装置、処理方法およびシートの製造方法を提供することにある。
【課題を解決するための手段】
【０００７】
このような目的は、下記の本発明により達成される。
本発明の脱墨剤は、セルロース繊維を含む解繊中または解繊後の繊維含有材料に供給される脱墨剤であって、表面に水酸基およびカルボキシル基の少なくとも一方を有する物質を含むことを特徴とする。
【０００８】
これにより、繊維含有材料に異物が含まれている場合に、その異物の除去を効率よく行うことができる脱墨剤を提供することができる。
【０００９】
本発明の脱墨剤は、静電相互作用により、前記繊維含有材料に含まれる異物を前記セルロース繊維から吸着する機能を有することが好ましい。
【００１０】
これにより、繊維含有材料に含まれる異物を、より効率よく除去することができる。また、例えば、脱墨剤が粒子状をなす場合に、互いの電気的な反発により、脱墨剤の複数個の粒子が不本意に凝集することをより効果的に防止することができる。
【００１１】
本発明の脱墨剤は、常温で固体であり、親水性の材料であることが好ましい。
これにより、繊維含有材料に含まれる異物を、より効率よく除去することができる。また、脱墨処理が施された繊維含有材料からの脱墨剤の分離・除去をより容易かつより確実に行うことができる。
【００１２】
本発明の脱墨剤では、前記物質は、高分子材料であることが好ましい。
これにより、異物の吸着性をより優れたものとすることができる。また、脱墨処理が施された繊維含有材料からの脱墨剤の分離・除去をより容易かつより確実に行うことができる。
【００１３】
本発明の脱墨剤では、前記高分子材料は、糖鎖構造を有していることが好ましい。
これにより、脱墨剤全体としての親水性を向上させることができ、脱墨剤全体としての異物の吸着性をより高いものとすることができる。
【００１４】
本発明の脱墨剤では、前記高分子材料は、セルロース、セルロース変性材料のうち少なくとも一方を含むものであることが好ましい。
【００１５】
これにより、より効率よく異物を除去することができる。また、このような材料は、比較的安価で入手が容易である。
【００１６】
本発明の脱墨剤では、前記高分子材料は、合成樹脂材料であることが好ましい。
これにより、異物の吸着性をより優れたものとすることができる。また、脱墨処理が施された繊維含有材料からの脱墨剤の分離・除去をより容易かつより確実に行うことができる。
【００１７】
本発明の処理装置は、セルロース繊維を含む解繊中または解繊後の繊維含有材料に、表面に水酸基およびカルボキシル基の少なくとも一方を有する物質を含む脱墨剤を供給する脱墨剤供給部と、前記脱墨剤が供給された前記繊維含有材料から、異物を前記脱墨剤とともに除去する脱墨剤除去部と、を備えることを特徴とする。
【００１８】
これにより、繊維含有材料に異物が含まれている場合に、その異物の除去を効率よく行うことができる処理装置を提供することができる。
【００１９】
本発明の処理装置では、前記脱墨剤除去部は、前記脱墨剤と前記繊維含有材料とを、これらの比重の違い、大きさの違いの少なくとも一方を利用して分離するものであることが好ましい。
これにより、繊維含有材料から異物を効率よく除去することができる。
【００２０】
本発明の処理装置では、前記繊維含有材料１００質量部に対する前記脱墨剤の供給量は、１０質量部以上１０００００質量部以下であることが好ましい。
【００２１】
これにより、脱墨剤の使用量を抑制しつつ、繊維含有材料に含まれる異物を、より効率よく除去することができる。また、脱墨処理が施された繊維含有材料からの脱墨剤の分離・除去をより容易かつより確実に行うことができる。
【００２２】
本発明のシート製造装置は、本発明の処理装置を備えることを特徴とする。
これにより、繊維含有材料に含まれる異物の除去を効率よく行うことができるとともに、異物が除去された材料からシートを製造することができる。
【００２３】
本発明の処理方法は、セルロース繊維を含む解繊中または解繊後の繊維含有材料に、表面に水酸基およびカルボキシル基の少なくとも一方を有する物質を含む脱墨剤を供給する脱墨剤供給工程と、前記脱墨剤が供給された前記繊維含有材料から前記脱墨剤を除去する脱墨剤除去工程と、を有することを特徴とする。
【００２４】
これにより、繊維含有材料に異物が含まれている場合に、その異物の除去を効率よく行うことができる処理方法を提供することができる。
【００２５】
本発明の処理方法では、前記繊維含有材料１００質量部に対する前記脱墨剤の供給量は、１０質量部以上１０００００質量部以下であることが好ましい。
【００２６】
これにより、脱墨剤の使用量を抑制しつつ、繊維含有材料に含まれる異物を、より効率よく除去することができる。また、脱墨処理が施された繊維含有材料からの脱墨剤の分離・除去をより容易かつより確実に行うことができる。
【００２７】
本発明のシートの製造方法は、セルロース繊維を含む解繊中または解繊後の繊維含有材料に、表面に水酸基およびカルボキシル基の少なくとも一方を有する物質を含む脱墨剤を供給する脱墨剤供給工程と、前記脱墨剤が供給された前記繊維含有材料から前記脱墨剤を除去する脱墨剤除去工程と、を有し、前記脱墨剤が除去された前記繊維含有材料からシートを製造することを特徴とする。
【００２８】
これにより、繊維含有材料に含まれる異物の除去を効率よく行うことができるとともに、異物が除去された材料からシートを製造することができる。
【００２９】
本発明のシートの製造方法では、前記繊維含有材料１００質量部に対する前記脱墨剤の供給量は、１０質量部以上１０００００質量部以下であることが好ましい。
【００３０】
これにより、脱墨剤の使用量を抑制しつつ、繊維含有材料に含まれる異物を、より効率よく除去することができる。また、脱墨処理が施された繊維含有材料からの脱墨剤の分離・除去をより容易かつより確実に行うことができる。
【図面の簡単な説明】
【００３１】
【図１】図１は、本発明のシート製造装置（本発明の処理装置を含む）の第１実施形態を示す概略側面図である。
【図２】図２は、図１に示すシート製造装置が実行する工程を順に示す図である。
【図３】図３は、図１に示すシート製造装置において脱墨剤が繊維含有材料と混合され、異物が脱墨剤に吸着されて分離される状態を示すイメージ図である。
【図４】図４は、図１に示すシート製造装置において、混合された脱墨剤と繊維含有材料とが篩われて、脱墨剤が除去されたウェブがメッシュベルト上に堆積された状態を示す概略側面図である。
【図５】図５は、本発明のシート製造装置（本発明の処理装置を含む）の第２実施形態の上流側を示す概略側面図である。
【図６】図６は、図５に示すシート製造装置が実行する工程を順に示す図である。
【図７】図７は、本発明のシート製造装置（本発明の処理装置を含む）の第３実施形態の上流側を示す概略側面図である。
【図８】図８は、図７に示すシート製造装置が実行する工程を順に示す図である。
【図９】図９は、本発明のシート製造装置（本発明の処理装置を含む）の第４実施形態の上流側を示す概略側面図である。
【図１０】図１０は、図９に示すシート製造装置が実行する工程を順に示す図である。
【発明を実施するための形態】
【００３２】
以下、本発明の好適な実施形態について、添付図面を参照しつつ詳細に説明する。
＜第１実施形態＞
図１は、本発明のシート製造装置（本発明の処理装置を含む）の第１実施形態を示す概略側面図である。図２は、図１に示すシート製造装置が実行する工程を順に示す図である。図３は、図１に示すシート製造装置において脱墨剤が繊維含有材料と混合され、異物が脱墨剤に吸着されて分離される状態を示すイメージ図である。図４は、図１に示すシート製造装置において、混合された脱墨剤と繊維含有材料とが篩われて、脱墨剤が除去されたウェブがメッシュベルト上に堆積された状態を示す概略側面図である。なお、以下では、説明の都合上、図１および図４中（図５および図７についても同様）の上側を「上」または「上方」、下側を「下」または「下方」と言い、左側を「左」または「上流側」、右側を「右」または「下流側」と言うことがある。
【００３３】
本発明の脱墨剤ＲＭは、セルロース繊維を含む解繊中または解繊後の繊維含有材料Ｍ３に供給されるものであって、表面に水酸基およびカルボキシル基の少なくとも一方を有する物質を含むことを特徴とする。
【００３４】
また、本発明の処理装置１は、セルロース繊維を含む解繊中または解繊後の繊維含有材料Ｍ３に、表面に水酸基およびカルボキシル基の少なくとも一方を有する物質を含む脱墨剤ＲＭを供給する脱墨剤供給部２５と、脱墨剤ＲＭが供給された繊維含有材料Ｍ３から異物ＣＭを脱墨剤ＲＭとともに除去する脱墨剤除去部２８と、を備える。
【００３５】
また、本発明の処理方法は、セルロース繊維を含む解繊中または解繊後の繊維含有材料Ｍ３に、表面に水酸基およびカルボキシル基の少なくとも一方を有する物質を含む脱墨剤ＲＭを供給する脱墨剤供給工程と、脱墨剤ＲＭが供給された繊維含有材料Ｍ３から脱墨剤ＲＭを除去する脱墨剤除去工程と、を有する。そして、この方法は、処理装置１によって実行される。
【００３６】
このような本発明によれば、後述するように、繊維含有材料Ｍ３にインク、トナー等の記録用材料に由来する異物ＣＭ（例えば、着色剤、結着樹脂、帯電制御剤等）が含まれている場合であっても、脱墨剤ＲＭによって繊維含有材料Ｍ３から効率よく異物ＣＭを除去することができる。すなわち、短時間の処理で高い除去率で繊維含有材料Ｍ３から異物ＣＭを除去（脱墨）することができる。また、その後、脱墨剤除去部２８（脱墨剤除去工程）によって脱墨剤ＲＭごと異物ＣＭの除去も行うことができる。
【００３７】
本発明において、「脱墨」とは、インク、トナー等の記録用材料に由来する異物を除去（分離）することを言う。また、本発明において、「処理」とは、古紙を含む紙材料に対する脱墨処理を言う。従来の脱墨処理は、古紙を水中に分散させ、機械的、化学的（界面活性剤、アルカリ系薬品等）に着色剤を遊離させ、浮上法、スクリーン洗浄法等により、異物を取り除く処理が一般的であるが、本発明では、古紙を水に浸す必要なく、脱墨が可能になる。乾式の脱墨技術と言えるものである。
【００３８】
本発明のシート製造装置１００は、処理装置１を備える。
また、本発明のシートの製造方法は、セルロース繊維を含む解繊中または解繊後の繊維含有材料Ｍ３に、表面に水酸基およびカルボキシル基の少なくとも一方を有する物質を含む脱墨剤ＲＭを供給する脱墨剤供給工程と、脱墨剤ＲＭが供給された繊維含有材料Ｍ３から脱墨剤ＲＭを除去する脱墨剤除去工程と、を有し、脱墨剤ＲＭが除去された繊維含有材料Ｍ３からシートＳを製造する。そして、この方法は、シート製造装置１００によって実行される。
【００３９】
このような本発明によれば、前述した処理装置１（処理方法）の利点を享受しつつ、インク、トナー等の記録用材料に由来する異物ＣＭ（例えば、着色剤、結着樹脂、帯電制御剤等）が除去された材料からシートＳをさらに製造する（再生する）ことができる。
【００４０】
図１に示すシート製造装置１００は、原料供給部１１と、粗砕部１２と、解繊部１３と、脱墨剤供給部２５と、選別部１４と、第１ウェブ形成部１５と、細分部１６と、混合部１７と、ほぐし部１８と、第２ウェブ形成部１９と、シート形成部２０と、切断部２１と、ストック部２２とを備えている。また、シート製造装置１００は、加湿部２３１と、加湿部２３２と、加湿部２３３と、加湿部２３４とを備えている。シート製造装置１００が備える各部の作動は、制御部（図示せず）によって制御されている。
【００４１】
また、シート製造装置１００は、処理装置１を備えたものとなっている。本実施形態では、処理装置１は、原料供給部１１と、粗砕部１２と、解繊部１３と、脱墨剤供給部２５と、選別部１４と、第１ウェブ形成部１５とで構成されている。
【００４２】
図２に示すように、本実施形態では、シートの製造方法は、原料供給工程と、粉砕工程と、解繊工程と、選別工程と、第１ウェブ形成工程と、分断工程と、混合工程と、ほぐし工程と、第２ウェブ形成工程と、シート形成工程と、切断工程とを有する。また、解繊工程とともに、脱墨剤供給工程が行われ、第１ウェブ形成工程とともに、脱墨剤除去工程が行われる。そして、シート製造装置１００がこれらの工程を順に実行することができる。また、これらの工程のうち、処理装置１が行う工程は、原料供給工程と、粉砕工程と、解繊工程と、脱墨剤供給工程と、選別工程と、第１ウェブ形成工程と、脱墨剤除去工程である。
【００４３】
以下、シート製造装置１００が備える各部の構成について説明する。
原料供給部１１は、粗砕部１２に原料Ｍ１を供給する原料供給工程（図２参照）を行う部分である。この原料Ｍ１としては、セルロース繊維を含む繊維含有材料で構成された、例えば、シート状をなすものである。また、原料Ｍ１は、本実施形態では、古紙、すなわち、使用済みのシートとなっているが、これに限定されず、未使用のシートであってもよい。なお、セルロース繊維とは、化合物としてのセルロース（狭義のセルロース）またはその誘導体を主成分とし繊維状をなすものであればよく、セルロースやその誘導体の他に、ヘミセルロース、リグニンを含むものであってもよい。
【００４４】
粗砕部１２は、原料供給部１１から供給された原料Ｍ１を気中（空気中）で粗砕する粉砕工程（図２参照）を行う部分である。粗砕部１２は、一対の粗砕刃１２１と、シュート（ホッパー）１２２とを有している。
【００４５】
一対の粗砕刃１２１は、互いに反対方向に回転することにより、これらの間で原料Ｍ１を粗砕して、すなわち、裁断して粗砕片Ｍ２にすることができる。粗砕片Ｍ２の形状や大きさは、解繊部１３における解繊処理に適しているのが好ましく、例えば、１辺の長さが１００ｍｍ以下の小片であるのが好ましく、１０ｍｍ以上７０ｍｍ以下の小片であるのがより好ましい。
【００４６】
シュート１２２は、一対の粗砕刃１２１の下方に配置され、例えば、漏斗状をなすものとなっている。これにより、シュート１２２は、粗砕刃１２１によって粗砕されて落下してきた粗砕片Ｍ２を受けることができる。
【００４７】
また、シュート１２２の上方には、加湿部２３１が一対の粗砕刃１２１に隣り合って配置されている。加湿部２３１は、シュート１２２内の粗砕片Ｍ２を加湿するものである。この加湿部２３１は、水分を含むフィルター（図示せず）を有し、フィルターに空気を通過させることにより、湿度を高めた加湿空気を粗砕片Ｍ２に供給する気化式（または温風気化式）の加湿器で構成されている。加湿空気が粗砕片Ｍ２に供給されることにより、粗砕片Ｍ２が静電気によってシュート１２２等に付着するのを抑制することができる。
【００４８】
シュート１２２は、管（流路）２４１を介して、解繊部１３に接続されている。シュート１２２に集められた粗砕片Ｍ２は、管２４１を通過して、解繊部１３に搬送される。
【００４９】
解繊部１３は、粗砕片Ｍ２（セルロース繊維を含む繊維含有材料）を気中（空気中）で、すなわち、乾式で解繊する解繊工程（図２参照）を行う部分である。この解繊部１３での解繊処理により、粗砕片Ｍ２から解繊物としての繊維含有材料Ｍ３を生成することができる。ここで「解繊する」とは、複数のセルロース繊維が結着されてなる粗砕片Ｍ２を、セルロース繊維１本１本に解きほぐすことをいう。そして、この解きほぐされたものが解繊物（繊維含有材料）Ｍ３となる。解繊物Ｍ３の形状は、線状や帯状である。また、解繊物Ｍ３同士は、絡み合って塊状となった状態、すなわち、いわゆる「ダマ」を形成している状態で存在してもよい。
【００５０】
解繊部１３は、例えば、本実施形態では、高速回転するローターと、ローターの外周に位置するライナーとを有するインペラーミルで構成されている。解繊部１３に流入してきた粗砕片Ｍ２は、ローターとライナーとの間に挟まれて、擦り潰し・粉砕の解繊作用で解繊され繊維含有材料（解繊物）Ｍ３になる。
【００５１】
また、解繊部１３は、ローターの回転により、粗砕部１２から選別部１４に向かう空気の流れ（気流）を発生させることができる。これにより、粗砕片Ｍ２を管２４１から解繊部１３に吸引することができる。また、解繊処理後、解繊物Ｍ３を、管２４２を介して選別部１４に送り出すことができる。
【００５２】
このような構成の解繊部１３には、脱墨剤供給部２５が接続されている。脱墨剤供給部２５は、解繊中の繊維含有材料（解繊物）Ｍ３に、脱墨剤ＲＭを供給する部分である。したがって、脱墨剤供給部２５から解繊部１３に供給された脱墨剤ＲＭは、解繊中の繊維含有材料（解繊物）Ｍ３と混合される。そして、脱墨剤ＲＭと繊維含有材料（解繊物）Ｍ３との間にせん断力が作用し、繊維含有材料（解繊物）Ｍ３に異物ＣＭが付着している場合において、当該異物ＣＭが効率よく除去される。脱墨剤供給部２５の構成については、後述する。また、脱墨剤ＲＭについては、後に詳述する。
【００５３】
また、解繊部１３は、管（流路）２４２を介して、選別部１４に接続されている。解繊物Ｍ３（解繊後の繊維含有材料）は、管２４２を通過して、選別部１４に搬送される。
【００５４】
管２４２の途中には、ブロアー２６１が設置されている。ブロアー２６１は、選別部１４に向かう気流を発生させる気流発生装置である。これにより、選別部１４への解繊物Ｍ３の送り出しが促進される。
【００５５】
選別部１４は、解繊物Ｍ３を、セルロース繊維の長さの大小によって選別する選別工程（図２参照）を行う部分である。選別部１４では、解繊物Ｍ３は、第１選別物Ｍ４−１と、第１選別物Ｍ４−１よりも大きい第２選別物Ｍ４−２とに選別される。第１選別物Ｍ４−１は、その後のシートＳの製造に適した大きさのものとなっている。第２選別物Ｍ４−２は、例えば、解繊が不十分なものや、解繊されたセルロース繊維同士が過剰に凝集したもの等が含まれる。
【００５６】
選別部１４は、ドラム部１４１と、ドラム部１４１を収納するハウジング部１４２とを有する。
【００５７】
ドラム部１４１は、円筒状をなす網体で構成され、その中心軸回りに回転する篩である。このドラム部１４１には、解繊物Ｍ３が流入してくる。そして、ドラム部１４１が回転することにより、網の目開きよりも小さい解繊物Ｍ３は、第１選別物Ｍ４−１として選別され、網の目開き以上の大きさの解繊物Ｍ３は、第２選別物Ｍ４−２として選別される。
第１選別物Ｍ４−１は、ドラム部１４１から落下する。
【００５８】
一方、第２選別物Ｍ４−２は、ドラム部１４１に接続されている管（流路）２４３に送り出される。管２４３は、ドラム部１４１と反対側（下流側）が管２４１に接続されている。この管２４３を通過した第２選別物Ｍ４−２は、管２４１内で粗砕片Ｍ２と合流して、粗砕片Ｍ２とともに解繊部１３に流入する。これにより、第２選別物Ｍ４−２は、解繊部１３に戻されて、粗砕片Ｍ２とともに解繊処理される。
【００５９】
また、ドラム部１４１からの第１選別物Ｍ４−１は、空気中に分散しつつ落下して、ドラム部１４１の下方に位置する第１ウェブ形成部（分離部）１５に向かう。第１ウェブ形成部１５は、第１選別物Ｍ４−１から第１ウェブＭ５を形成する第１ウェブ形成工程（図２参照）を行う部分である。第１ウェブ形成部１５は、メッシュベルト（分離ベルト）１５１と、３つの張架ローラー１５２と、吸引部（サクション機構）１５３とを有している。
【００６０】
メッシュベルト１５１は、無端ベルトであり、第１選別物Ｍ４−１が堆積する。このメッシュベルト１５１は、３つの張架ローラー１５２に掛け回されている。そして、張架ローラー１５２の回転駆動により、メッシュベルト１５１上の第１選別物Ｍ４−１は、下流側に搬送される。
【００６１】
第１選別物Ｍ４−１は、メッシュベルト１５１の目開き以上の大きさとなっている。これにより、第１選別物Ｍ４−１は、メッシュベルト１５１の通過が規制され、よって、メッシュベルト１５１上に堆積することができる。また、第１選別物Ｍ４−１は、メッシュベルト１５１上に堆積しつつ、メッシュベルト１５１ごと下流側に搬送されるため、層状の第１ウェブＭ５として形成される。
【００６２】
また、第１選別物Ｍ４−１には、後に詳述する脱墨剤ＲＭが混在している。
この脱墨剤ＲＭは、メッシュベルト１５１の目開きよりも小さい。これにより、脱墨剤ＲＭは、メッシュベルト１５１を通過して、さらに下方に落下する。
【００６３】
吸引部１５３は、メッシュベルト１５１の下方から空気を吸引することができる。これにより、メッシュベルト１５１を通過した脱墨剤ＲＭを空気ごと吸引することができる。
【００６４】
また、吸引部１５３は、管（流路）２４４を介して、回収部２７に接続されている。吸引部１５３で吸引された脱墨剤ＲＭは、回収部２７に回収される。
【００６５】
回収部２７には、管（流路）２４５がさらに接続されている。また、管２４５の途中には、ブロアー２６２が設置されている。このブロアー２６２の作動により、吸引部１５３で吸引力を生じさせることができる。これにより、メッシュベルト１５１上における第１ウェブＭ５の形成が促進される。この第１ウェブＭ５は、脱墨剤ＲＭが除去されたものとなる。また、脱墨剤ＲＭは、ブロアー２６２の作動により、管２４４を通過して、回収部２７まで到達する。
【００６６】
ハウジング部１４２は、加湿部２３２と接続されている。加湿部２３２は、加湿部２３１と同様の気化式の加湿器で構成されている。これにより、ハウジング部１４２内には、加湿空気が供給される。この加湿空気により、第１選別物Ｍ４−１を加湿することができ、よって、第１選別物Ｍ４−１がハウジング部１４２の内壁に静電力によって付着してしまうのを抑制することもできる。
【００６７】
選別部１４の下流側には、加湿部２３５が配置されている。加湿部２３５は、水を噴霧する超音波式加湿器で構成されている。これにより、第１ウェブＭ５に水分を供給することができ、よって、第１ウェブＭ５の水分量が調整される。この調整により、静電力による第１ウェブＭ５のメッシュベルト１５１への吸着を抑制することができる。これにより、第１ウェブＭ５は、メッシュベルト１５１が張架ローラー１５２で折り返される位置で、メッシュベルト１５１から容易に剥離される。
【００６８】
加湿部２３５の下流側には、細分部１６が配置されている。細分部１６は、メッシュベルト１５１から剥離した第１ウェブＭ５を分断する分断工程（図２参照）を行う部分である。細分部１６は、回転可能に支持されたプロペラ１６１と、プロペラ１６１を収納するハウジング部１６２とを有している。そして、回転するプロペラ１６１に第１ウェブＭ５が巻き込まれることにより、第１ウェブＭ５を分断することができる。分断された第１ウェブＭ５は、細分体Ｍ６となる。また、細分体Ｍ６は、ハウジング部１６２内を下降する。
【００６９】
ハウジング部１６２は、加湿部２３３と接続されている。加湿部２３３は、加湿部２３１と同様の気化式の加湿器で構成されている。これにより、ハウジング部１６２内には、加湿空気が供給される。この加湿空気により、細分体Ｍ６がプロペラ１６１やハウジング部１６２の内壁に静電力によって付着してしまうのを抑制することもできる。
【００７０】
細分部１６の下流側には、混合部１７が配置されている。混合部１７は、細分体Ｍ６とバインダーＰ１とを混合する混合工程（図２参照）を行う部分である。この混合部１７は、バインダー供給部１７１と、管（流路）１７２と、ブロアー１７３とを有している。
【００７１】
管１７２は、細分部１６のハウジング部１６２と、ほぐし部１８のハウジング部１８２とを接続しており、細分体Ｍ６とバインダーＰ１との混合物Ｍ７が通過する流路である。
【００７２】
管１７２の途中には、バインダー供給部１７１が接続されている。バインダー供給部１７１は、スクリューフィーダー１７４を有している。このスクリューフィーダー１７４が回転駆動することにより、バインダーＰ１を粉体として管１７２に供給することができる。管１７２に供給されたバインダーＰ１は、細分体Ｍ６と混合されて混合物Ｍ７となる。
【００７３】
なお、バインダーＰ１は、後の工程でセルロース繊維同士を結着させるものであり、例えば、熱可塑性樹脂、硬化性樹脂等を用いることができるが、熱可塑性樹脂を用いるのが好ましい。熱可塑性樹脂としては、例えば、ＡＳ樹脂、ＡＢＳ樹脂、ポリエチレン、ポリプロピレン、エチレン−酢酸ビニル共重合体（ＥＶＡ）等のポリオレフィン、変性ポリオレフィン、ポリメチルメタクリレート等のアクリル樹脂、ポリ塩化ビニル、ポリスチレン、ポリエチレンテレフタレート、ポリブチレンテレフタレート等のポリエステル、ナイロン６、ナイロン４６、ナイロン６６、ナイロン６１０、ナイロン６１２、ナイロン１１、ナイロン１２、ナイロン６−１２、ナイロン６−６６等のポリアミド（ナイロン）、ポリフェニレンエーテル、ポリアセタール、ポリエーテル、ポリフェニレンオキシド、ポリエーテルエーテルケトン、ポリカーボネート、ポリフェニレンサルファイド、熱可塑性ポリイミド、ポリエーテルイミド、芳香族ポリエステル等の液晶ポリマー、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらから選択される１種または２種以上を組み合わせて用いることができる。好ましくは、熱可塑性樹脂としては、ポリエステルまたはこれを含むものを用いる。
【００７４】
なお、バインダー供給部１７１から供給されるものとしては、バインダーＰ１の他に、例えば、セルロース繊維を着色するための着色剤、セルロース繊維の凝集やバインダーＰ１の凝集を抑制するための凝集抑制剤、セルロース繊維等を燃えにくくするための難燃剤等が含まれていてもよい。
【００７５】
また、管１７２の途中には、バインダー供給部１７１よりも下流側にブロアー１７３が設置されている。ブロアー１７３は、ほぐし部１８に向かう気流を発生させることができる。この気流により、管１７２内で、細分体Ｍ６とバインダーＰ１とを撹拌することができる。これにより、混合物Ｍ７は、細分体Ｍ６とバインダーＰ１とが均一に分散した状態で、ほぐし部１８に流入することができる。また、混合物Ｍ７中の細分体Ｍ６は、管１７２内を通過する過程でほぐされて、より細かい繊維状となる。
【００７６】
ほぐし部１８は、混合物Ｍ７における、互いに絡み合ったセルロース繊維同士をほぐすほぐし工程（図２参照）を行う部分である。ほぐし部１８は、ドラム部１８１と、ドラム部１８１を収納するハウジング部１８２とを有する。
【００７７】
ドラム部１８１は、円筒状をなす網体で構成され、その中心軸回りに回転する篩である。このドラム部１８１には、混合物Ｍ７が流入してくる。そして、ドラム部１８１が回転することにより、混合物Ｍ７のうち、網の目開きよりも小さいセルロース繊維等が、ドラム部１８１を通過することができる。その際、混合物Ｍ７がほぐされることとなる。
【００７８】
また、ドラム部１８１でほぐされた混合物Ｍ７は、空気中に分散しつつ落下して、ドラム部１８１の下方に位置する第２ウェブ形成部１９に向かう。第２ウェブ形成部１９は、混合物Ｍ７から第２ウェブＭ８を形成する第２ウェブ形成工程（図２参照）を行う部分である。第２ウェブ形成部１９は、メッシュベルト（分離ベルト）１９１と、張架ローラー１９２と、吸引部（サクション機構）１９３とを有している。
【００７９】
メッシュベルト１９１は、無端ベルトであり、混合物Ｍ７が堆積する。このメッシュベルト１９１は、４つの張架ローラー１９２に掛け回されている。そして、張架ローラー１９２の回転駆動により、メッシュベルト１９１上の混合物Ｍ７は、下流側に搬送される。
【００８０】
また、メッシュベルト１９１上のほとんどの混合物Ｍ７は、メッシュベルト１９１の目開き以上の大きさである。これにより、混合物Ｍ７は、メッシュベルト１９１を通過してしまうのが規制され、よって、メッシュベルト１９１上に堆積することができる。また、混合物Ｍ７は、メッシュベルト１９１上に堆積しつつ、メッシュベルト１９１ごと下流側に搬送されるため、層状の第２ウェブＭ８として形成される。
【００８１】
吸引部１９３は、メッシュベルト１９１の下方から空気を吸引することができる。これにより、メッシュベルト１９１上に混合物Ｍ７を吸引することができ、よって、混合物Ｍ７のメッシュベルト１９１上への堆積が促進される。
【００８２】
吸引部１９３には、管（流路）２４６が接続されている。また、この管２４６の途中には、ブロアー２６３が設置されている。このブロアー２６３の作動により、吸引部１９３で吸引力を生じさせることができる。
【００８３】
ハウジング部１８２は、加湿部２３４と接続されている。加湿部２３４は、加湿部２３１と同様の気化式の加湿器で構成されている。これにより、ハウジング部１８２内には、加湿空気が供給される。この加湿空気により、ハウジング部１８２内を加湿することができ、よって、混合物Ｍ７がハウジング部１８２の内壁に静電力によって付着してしまうのを抑制することもできる。
【００８４】
ほぐし部１８の下流側には、加湿部２３６が配置されている。加湿部２３６は、加湿部２３５と同様の超音波式加湿器で構成されている。これにより、第２ウェブＭ８に水分を供給することができ、よって、第２ウェブＭ８の水分量が調整される。この調整により、静電力による第２ウェブＭ８のメッシュベルト１９１への吸着を抑制することができる。これにより、第２ウェブＭ８は、メッシュベルト１９１が張架ローラー１９２で折り返される位置で、メッシュベルト１９１から容易に剥離される。
【００８５】
第２ウェブ形成部１９の下流側には、シート形成部２０が配置されている。シート形成部２０は、第２ウェブＭ８からシートＳを形成するシート形成工程（図２参照）を行う部分である。このシート形成部２０は、加圧部２０１と、加熱部２０２とを有している。
【００８６】
加圧部２０１は、一対のカレンダーローラー２０３を有し、これらの間で第２ウェブＭ８を加熱せずに加圧することができる。これにより、第２ウェブＭ８の密度が高められる。そして、この第２ウェブＭ８は、加熱部２０２に向けて搬送される。なお、一対のカレンダーローラー２０３のうちの一方は、モーター（図示せず）の作動により駆動する主動ローラーであり、他方は、従動ローラーである。
【００８７】
加熱部２０２は、一対の加熱ローラー２０４を有し、これらの間で第２ウェブＭ８を加熱しつつ、加圧することができる。この加熱加圧により、第２ウェブＭ８内では、バインダーＰ１が溶融して、この溶融したバインダーＰ１を介してセルロース繊維同士が結着する。これにより、シートＳが形成される。そして、このシートＳは、切断部２１に向けて搬送される。なお、一対の加熱ローラー２０４の一方は、モーター（図示略）の作動により駆動する主動ローラーであり、他方は、従動ローラーである。
【００８８】
シート形成部２０の下流側には、切断部２１が配置されている。切断部２１は、シートＳを切断する切断工程（図２参照）を行う部分である。この切断部２１は、第１カッター２１１と、第２カッター２１２とを有する。
【００８９】
第１カッター２１１は、シートＳの搬送方向と交差する方向にシートＳを切断するものである。
【００９０】
第２カッター２１２は、第１カッター２１１の下流側で、シートＳの搬送方向に平行な方向にシートＳを切断するものである。
【００９１】
このような第１カッター２１１と第２カッター２１２との切断により、所望の大きさのシートＳが得られる。そして、このシートＳは、さらに下流側に搬送されて、ストック部２２に蓄積される。
【００９２】
さて、前述したように、解繊部１３には、脱墨剤供給部２５が接続されている（図１参照）。脱墨剤供給部２５は、解繊部１３内で解繊中の解繊物Ｍ３に、表面に水酸基およびカルボキシル基の少なくとも一方を有する物質を含む脱墨剤ＲＭを供給する脱墨剤供給工程（図２参照）を行う部分である。本実施形態では、解繊物Ｍ３に対しては、気中で、解繊工程を行いつつ、脱墨剤供給工程も行う。
【００９３】
図１では、脱墨剤供給部２５は、解繊部１３の中央に接続される図を示しているが、脱墨剤ＲＭを解繊部１３に供給できれば良いので、必ずしも、この構成に限定されるものではない。例えば、脱墨剤供給部２５は、解繊部１３の上流側の管２４１に接続して、シュート１２２から運ばれる粗砕片Ｍ２とともに、脱墨剤ＲＭを解繊部１３に運ぶように構成しても良い。
【００９４】
本実施形態では、原料Ｍ１は、印刷されて使用済みとなった古紙である。このため、図３に示すように、解繊物Ｍ３は、インク、トナー等の記録用材料に由来する異物ＣＭ（例えば、着色剤、結着樹脂、帯電制御剤等）を含むものである。
【００９５】
脱墨剤供給部２５から解繊部１３に供給される脱墨剤ＲＭは、解繊物Ｍ３（セルロース繊維）に含まれる異物ＣＭを吸着する機能を有する。そして、脱墨剤供給部２５から解繊部１３に供給された脱墨剤ＲＭが、解繊中の繊維含有材料（解繊物）Ｍ３と混合されることにより、脱墨剤ＲＭと繊維含有材料（解繊物）Ｍ３との間にせん断力が作用する。その結果、図３に示すように、脱墨剤ＲＭが有する吸着機能が効果的に発揮され、異物ＣＭは、脱墨剤ＲＭに移行して、解繊物Ｍ３から効率よく除去（分離）される。
【００９６】
脱墨剤供給部２５は、貯留部２５１を有している。貯留部２５１は、脱墨剤ＲＭを貯留するタンクである。この貯留部２５１は、脱墨剤ＲＭが空になった場合に、脱墨剤ＲＭが十分に貯留された新たなものに交換される。
【００９７】
脱墨剤供給部２５は、貯留部２５１との間で、解繊部１３に接続され（または設置され）、解繊部１３にある解繊物Ｍ３に向けて脱墨剤ＲＭを噴射する噴射部２５２を有している。噴射部２５２は、管２５３と、ブロアー２５４とで構成されている。なお、脱墨剤供給部２５は、解繊部１３の内部に設置されているか、または、解繊部１３と一体的に設置されていてもよい。
【００９８】
管２５３は、貯留部２５１と解繊部１３とを接続している。そして、脱墨剤ＲＭは、管２５３内を貯留部２５１から解繊部１３に向かって通過することができる。
【００９９】
管２５３の長手方向の途中には、ブロアー２５４が設置されている。ブロアー２５４は、解繊部１３に向かう気流を発生させることができる。これにより、脱墨剤ＲＭは、管２５３内を通過して、解繊部１３内に噴射される。噴射された脱墨剤ＲＭの中には、解繊物Ｍ３に付着している異物ＣＭに衝突して接触するものがある。そして、この脱墨剤ＲＭは、異物ＣＭを吸着して、解繊物Ｍ３から移行させることができる。これにより、解繊物Ｍ３から異物ＣＭを効率よく除去することができる。
【０１００】
また、脱墨剤ＲＭの噴射により、解繊物Ｍ３は、攪拌されつつ、脱墨剤ＲＭと接触する。これにより、解繊物Ｍ３に付着している異物ＣＭと脱墨剤ＲＭとの接触も促進され、よって、解繊物Ｍ３からの異物ＣＭの除去を十分に行うことができる。
【０１０１】
１００質量部の解繊物Ｍ３に対する脱墨剤ＲＭの供給量は、特に限定されないが、１０質量部以上１０００００質量部以下であるのが好ましく、３０質量部以上５００００質量部以下であるのがより好ましく、１００質量部以上１００００質量部以下であるのがさらに好ましい。
【０１０２】
これにより、脱墨剤ＲＭの使用量を抑制しつつ、解繊物Ｍ３に含まれる異物ＣＭを、より効率よく除去することができる。また、脱墨処理が施された解繊物Ｍ３からの脱墨剤ＲＭ（脱墨剤ＲＭ’）の分離・除去をより容易かつより確実に行うことができる。
【０１０３】
解繊部１３内に噴射される脱墨剤ＲＭの速度（噴射速度）は、例えば、脱墨剤ＲＭの構成材料や大きさ等によって、適宜設定される。
【０１０４】
図１に示すように、シート製造装置１００（処理装置１）は、脱墨剤除去部２８を備えている。脱墨剤除去部２８は、脱墨剤ＲＭが供給された解繊物Ｍ３から脱墨剤ＲＭを異物ＣＭごと除去する脱墨剤除去工程（図２参照）を行う部分である。本実施形態では、解繊物Ｍ３に対しては、第１ウェブ形成工程を行いつつ、脱墨剤除去工程も行う。
【０１０５】
図１に示す構成では、脱墨剤除去部２８は、第１ウェブ形成部１５と、回収部２７と、管２４４と、管２４５と、ブロアー２６２とを備えている。
【０１０６】
第１ウェブ形成部１５の上方では、前述したように、解繊物Ｍ３は、選別部１４によって、第１選別物Ｍ４−１と、第２選別物Ｍ４−２とに選別される。図４に示すように、第１選別物Ｍ４−１には、異物ＣＭを吸着した脱墨剤ＲＭ（以下、この脱墨剤ＲＭを「脱墨剤ＲＭ’」と言うことがある）が混在している。なお、第１選別物Ｍ４−１には、異物ＣＭを吸着していない脱墨剤ＲＭが含まれていてもよい。そして、第１選別物Ｍ４−１は、脱墨剤ＲＭ’とともに、第１ウェブ形成部１５のメッシュベルト１５１上に落下してくる。
【０１０７】
脱墨剤除去部２８は、脱墨剤ＲＭと解繊物Ｍ３（セルロース繊維）との大きさ（粒径）の違いを利用して、脱墨剤ＲＭを分離、除去するものである。すなわち、脱墨剤除去部２８は、脱墨剤ＲＭ（脱墨剤ＲＭ’）は通過するが、第１選別物Ｍ４−１（解繊物Ｍ３）のセルロース繊維の通過が規制される程度の大きさの目開きを有するメッシュベルト１５１（網状体）を備えている。
【０１０８】
これにより、図４に示すように、第１選別物Ｍ４−１は、メッシュベルト１５１に堆積して、第１ウェブＭ５として形成される。一方、脱墨剤ＲＭ（脱墨剤ＲＭ’）は、吸引部１５３での吸引力により、メッシュベルト１５１を通過し、その後、吸引部１５３、管２４４を順に経由して、回収部２７で回収される。これにより、第１ウェブＭ５（解繊物Ｍ３）は、脱墨剤ＲＭ（脱墨剤ＲＭ’）が効率よく除去されたものとなる。そして、この第１ウェブＭ５は、以降の工程に移送されて、最終的にシートＳとなる。
【０１０９】
なお、回収部２７に回収された脱墨剤ＲＭは、異物ＣＭを吸着している脱墨剤ＲＭ、すなわち、脱墨剤ＲＭ’と、異物ＣＭを吸着していない脱墨剤ＲＭとを含んでいる。
【０１１０】
また、脱墨剤除去部２８では、供給した脱墨剤ＲＭの全量を分離するものであってもよいし、供給した脱墨剤ＲＭの一部を分離するものであってもよい。すなわち、供給した脱墨剤ＲＭ（脱墨剤ＲＭ’を含む）の一部が脱墨処理後の解繊物Ｍ３中に残存してもよい。このように脱墨剤ＲＭ（脱墨剤ＲＭ’）の一部が脱墨処理後の解繊物Ｍ３中に残存した場合でも、通常、脱墨処理後の解繊物Ｍ３やこれを用いて製造されるシートＳに対する悪影響は無視できる。
【０１１１】
脱墨処理後の解繊物Ｍ３中に含まれる脱墨剤ＲＭの割合は、１００質量部の脱墨処理前の解繊物Ｍ３に対し、１０質量部以下であるのが好ましく、５質量部以下であるのが好ましく、１質量部以下であるのが好ましい。
【０１１２】
以上のように、シート製造装置１００（処理装置１）では、シート再生用の原料である古紙に異物ＣＭが含まれている場合であっても、脱墨剤供給部２５から供給される脱墨剤ＲＭによって異物ＣＭの除去が行われ、その後、脱墨剤除去部２８によって脱墨剤ＲＭごと異物ＣＭの除去を行うことができる。これにより、製造されるシートＳは、再生時に不純物となり得る異物ＣＭが除去された高品質のものとなる。
【０１１３】
以下、本発明に係る脱墨剤ＲＭについて詳細に説明する。
脱墨剤ＲＭは、表面に水酸基およびカルボキシル基の少なくとも一方を有する物質を含んでいる。この物質は、以下に例示するようなものを２種以上含んでいてもよい。例えば、前記物質は、水酸基を有しかつカルボキシル基を有さない化合物と、カルボキシル基を有しかつ水酸基を有さない化合物とを含むものであってもよい。
【０１１４】
脱墨剤ＲＭが前記物質を含むことにより、解繊物Ｍ３に異物ＣＭが含まれている場合に、その異物ＣＭの除去を効率よく行うことができる。このような優れた効果が得られるのは、以下のような理由によるものと考えられる。
【０１１５】
すなわち、一般に、紙等の記録媒体に用いられるインク、トナー等の記録用材料は、記録媒体の主材料であるセルロース繊維との親和性、密着性が優れたものとなるように設計されている。一方、セルロース繊維は、分子内に多数の水酸基を有するβ−グルコースを構成モノマーとして含む高分子材料を含んでおり、親水性の高い材料である。
【０１１６】
そして、本発明の脱墨剤ＲＭは、このようなセルロース繊維を含む解繊中または解繊後の繊維含有材料（解繊物）Ｍ３に供給するものであり、表面に水酸基およびカルボキシル基の少なくとも一方を有する物質を含んでいる。このように、本発明の脱墨剤ＲＭは、親水性の高い物質を含むものであり、セルロース繊維と類似した極性（親水性）を呈するものである。
【０１１７】
したがって、本発明の脱墨剤ＲＭは、インク、トナー等の記録用材料由来の異物ＣＭとの親和性が高く、異物ＣＭを含む解繊物Ｍ３と接触した場合に、当該異物ＣＭを効果的に吸着することができ、解繊物Ｍ３から異物ＣＭを効率よく除去することができる。また、このような脱墨剤ＲＭは、脱墨処理後の解繊物Ｍ３中に残存した場合でも、通常、脱墨処理後の解繊物Ｍ３やこれを用いて製造されるシートＳに対する悪影響を十分に小さいものとすることができる。また、場合によっては、製造されるシートＳの紙力やインク、トナー等の記録用材料に対する親和性をより優れたものとすることができる等の効果が得られる。
【０１１８】
脱墨剤ＲＭは、解繊物Ｍ３からいかなる方式で異物ＣＭを除去するものであってもよいが、表面に水酸基およびカルボキシル基の少なくとも一方を有する物質を含んでいることから、通常、異物ＣＭとの間での静電相互作用により、解繊物Ｍ３に含まれる異物ＣＭをセルロース繊維から吸着する機能を有するものである。
【０１１９】
これにより、解繊物Ｍ３に含まれる異物ＣＭを、より効率よく除去することができる。特に、解繊物Ｍ３に脱墨剤ＲＭを衝突させるように供給した際に、静電相互作用により、解繊物Ｍ３に含まれる異物ＣＭと脱墨剤ＲＭとの衝突が起こりやすくなり、解繊物Ｍ３に含まれる異物ＣＭの除去効率を特に優れたものとすることができる。また、例えば、脱墨剤ＲＭが粒子状をなす場合に、互いの電気的な反発により、脱墨剤ＲＭの複数個の粒子が不本意に凝集することをより効果的に防止することができる。また、比較的少量の脱墨剤ＲＭが脱墨処理後の解繊物Ｍ３に含まれる（例えば、０．０１質量％以上０．５質量％以下）場合に、当該解繊物Ｍ３を用いて製造されるシートＳの紙力やインク、トナー等の記録用材料に対する親和性をより優れたものとすることができる。
【０１２０】
脱墨剤ＲＭは、常温（２５℃）で固体であり、親水性の材料であるのが好ましい。
これにより、解繊物Ｍ３に含まれる異物ＣＭを、より効率よく除去することができる。また、脱墨処理が施された解繊物Ｍ３からの脱墨剤ＲＭ（脱墨剤ＲＭ’）の分離・除去をより容易かつより確実に行うことができる。
【０１２１】
脱墨剤ＲＭの親水性の程度は、特に限定されないが、例えば、２５℃において、水に対する溶解度が１ｇ／１００ｇＨ２Ｏ以上、または、水の接触角が９０°以下であるのが好ましい。
これにより、前述したような効果がより顕著に発揮される。
【０１２２】
２５℃における脱墨剤ＲＭの水に対する溶解度は、１．０ｇ／１００ｇＨ２Ｏ以上であるのが好ましいが、２．０ｇ／１００ｇＨ２Ｏ以上７０ｇ／１００ｇＨ２Ｏ以上であるのがより好ましく、３．０ｇ／１００ｇＨ２Ｏ以上５０ｇ／１００ｇＨ２Ｏ以下であるのがさらに好ましい。
これにより、前述したような効果がより顕著に発揮される。
【０１２３】
また、２５℃における脱墨剤ＲＭに対する水の接触角は、９０°以下であるのが好ましいが、６０°以下であるのがより好ましく、４５°以下であるのがさらに好ましい。
これにより、前述したような効果がより顕著に発揮される。
【０１２４】
脱墨剤ＲＭとしては、天然素材、合成物のいずれを用いてもよく、これらの混合物を用いてもよい。
【０１２５】
前記物質（表面に水酸基およびカルボキシル基の少なくとも一方を有する物質）は、低分子材料であってもよいが、高分子材料であるのが好ましい。
【０１２６】
これにより、異物ＣＭの吸着性をより優れたものとすることができる。また、脱墨処理が施された解繊物Ｍ３からの脱墨剤ＲＭ（脱墨剤ＲＭ’）の分離・除去をより容易かつより確実に行うことができる。
【０１２７】
前記高分子材料の重量平均分子量は、２０００以上３００００００以下であるのが好ましく、５０００以上２００００００以下であるのがより好ましく、１００００以上１００００００以下であるのがさらに好ましい。
これにより、前述したような効果がより顕著に発揮される。
【０１２８】
なお、前記物質として、このような高分子材料と、低分子材料との双方を含んでいてもよい。
【０１２９】
脱墨剤ＲＭを構成する高分子材料としては、糖鎖構造を有しているものが好ましい。
糖鎖構造を有する化合物は、一般に、分子中における水酸基の比率（分子量に対する水酸基の数の割合）が高いものであり、脱墨剤ＲＭ全体としての親水性を向上させることができ、脱墨剤ＲＭ全体としての異物ＣＭの吸着性をより高いものとすることができる。
【０１３０】
糖鎖構造を有する高分子材料としては、例えば、セルロース、セルロース変性材料（例えば、メチルセルロース、カルボキシメチルセルロースやその塩（例えば、ナトリウム塩等））、でんぷん、アルギン酸、キトサン等が挙げられるが、中でも、セルロース、セルロース変性材料のうち少なくとも一方を含むものであるのが好ましく、カルボキシメチルセルロースの塩を含むものであるのがより好ましい。
【０１３１】
このような材料は、異物ＣＭの吸着能が特に高く、より効率よく異物ＣＭを除去することができる。また、このような材料は、比較的安価で入手が容易である。また、比較的少量の脱墨剤ＲＭが脱墨処理後の解繊物Ｍ３に含まれる（例えば、０．０１質量％以上０．５質量％以下）場合に、当該解繊物Ｍ３を用いて製造されるシートＳの紙力やインク、トナー等の記録用材料に対する親和性をより優れたものとすることができる。
なお、脱墨剤ＲＭとしては、紙粉を用いてもよい。
【０１３２】
また、前記高分子材料としては、合成樹脂材料を用いてもよい。
これにより、異物ＣＭの吸着性をより優れたものとすることができる。また、脱墨処理が施された解繊物Ｍ３からの脱墨剤ＲＭ（脱墨剤ＲＭ’）の分離・除去をより容易かつより確実に行うことができる。
【０１３３】
前記合成樹脂材料としては、例えば、ポリビニルアルコール（ＰＶＡ）や、ポリ（メタ）アクリル酸、末端ＯＨ基を備えたモノマーを構成成分として含むポリマー（例えば、ヒドロキシエチル（メタ）アクリレート、ヒドロキシブチル（メタ）アクリレート等のモノマー成分を含むポリ（メタ）アクリル系樹脂）等が挙げられる。
【０１３４】
脱墨剤ＲＭは、いかなる形状を有していてもよく、脱墨剤ＲＭの形状としては、例えば、ブロック状（塊状）、ペレット状、鱗片状、針状、繊維状、粒子状等が挙げられるが、粒子状であるのが好ましい。
【０１３５】
これにより、解繊物Ｍ３からの異物ＣＭの除去をより効率よく行うことができる。また、脱墨処理が施された解繊物Ｍ３からの脱墨剤ＲＭ（脱墨剤ＲＭ’）の分離・除去をより容易かつより確実に行うことができる。
【０１３６】
脱墨剤ＲＭが粒子状をなすものである場合、その平均粒径は、１μｍ以上７００μｍ以下であるのが好ましく、３μｍ以上５００μｍ以下であるのがより好ましく、５μｍ以上３００μｍ以下であるのがさらに好ましい。
【０１３７】
これにより、解繊物Ｍ３からの異物ＣＭの除去をさらに効率よく行うことができる。また、脱墨処理が施された解繊物Ｍ３からの脱墨剤ＲＭ（脱墨剤ＲＭ’）の分離・除去をさらに容易かつさらに確実に行うことができる。
【０１３８】
なお、本発明において、平均粒径とは、体積基準の平均粒径をいう。粉体の平均粒径は乾式粒度分布計を用いて測定され、静的画像分析装置（静的画像分析装置：モフォロギG３：マルバーン製）による解析によって算出された、球相当体積の個数平均値を指すものとする。
【０１３９】
また、脱墨剤ＲＭは、例えば、多孔質体であってもよいし、表面に微小な凹凸を有するものであってもよい。
【０１４０】
脱墨剤ＲＭは、前記物質（表面に水酸基およびカルボキシル基の少なくとも一方を有する物質）以外の成分（その他の成分）を含んでいてもよい。
【０１４１】
このような成分（その他の成分）としては、例えば、水酸基およびカルボキシル基のいずれをも含まない吸着性成分（吸着剤）等が挙げられる。
【０１４２】
脱墨剤ＲＭ中における前記物質（表面に水酸基およびカルボキシル基の少なくとも一方を有する物質）の含有率は、７０質量％以上であるのが好ましく、９０質量％以上であるのが好ましく、９５質量％以上であるのがさらに好ましい。
これにより、前述したような効果がより顕著に発揮される。
【０１４３】
＜第２実施形態＞
図５は、本発明のシート製造装置（本発明の処理装置を含む）の第２実施形態の上流側を示す概略側面図である。図６は、図５に示すシート製造装置が実行する工程を順に示す図である。
【０１４４】
以下、これらの図を参照して本発明の処理装置、シート製造装置、処理方法およびシートの製造方法の第２実施形態について説明するが、前述した実施形態との相違点を中心に説明し、同様の事項はその説明を省略する。
【０１４５】
本実施形態は、脱墨剤供給部の配置箇所が異なることと、それに伴って脱墨剤供給工程を行うタイミングが異なること以外は前記第１実施形態と同様である。
【０１４６】
図５に示すように、シート製造装置１００（処理装置１）は、解繊部１３に接続され、繊維含有材料（解繊物）Ｍ３が通過する管（流路）２４２を備えている。
【０１４７】
本実施形態では、脱墨剤供給部２５は、解繊工程の後に、すなわち、解繊後の繊維含有材料（解繊物）Ｍ３に、表面に水酸基およびカルボキシル基の少なくとも一方を有する物質を含む脱墨剤ＲＭを供給する脱墨剤供給工程（図６参照）を行う。この脱墨剤供給部２５は、管（流路）２４２のブロアー２６１よりも下流側に接続され、管（流路）２４２に脱墨剤ＲＭを噴射する噴射部２５２を有している。これにより、解繊が十分に施された解繊物Ｍ３に対して脱墨剤ＲＭを供給、混合することができる。このような供給、混合により、脱墨剤ＲＭは、解繊物Ｍ３の隅々にまで行き渡り、その結果、異物ＣＭとも衝突して接触する。これにより、脱墨剤ＲＭに異物ＣＭが十分に吸着されて、解繊物Ｍ３から異物ＣＭをより確実に除去することができる。
【０１４８】
＜第３実施形態＞
図７は、本発明のシート製造装置（本発明の処理装置を含む）の第３実施形態の上流側を示す概略側面図である。図８は、図７に示すシート製造装置が実行する工程を順に示す図である。
【０１４９】
以下、これらの図を参照して本発明の処理装置、シート製造装置、処理方法およびシートの製造方法の第３実施形態について説明するが、前述した実施形態との相違点を中心に説明し、同様の事項はその説明を省略する。
【０１５０】
本実施形態は、脱墨剤除去部の配置箇所と、脱墨剤除去部の構成が異なること以外は前記第１実施形態と同様である。
【０１５１】
図７に示すように、本実施形態では、脱墨剤除去部２８は、管２４２の途中であって、ブロアー２６１よりも下流側に配置されている。これにより、脱墨剤除去部２８での脱墨剤除去工程は、解繊工程の後に行われる（図８参照）。
【０１５２】
脱墨剤除去部２８は、解繊物Ｍ３と脱墨剤ＲＭ（脱墨剤ＲＭ’）とを比重の違い（比重差）を利用して、脱墨剤ＲＭ（脱墨剤ＲＭ’）を分離、除去するものである。すなわち、脱墨剤除去部２８は、遠心分離により脱墨剤ＲＭ（脱墨剤ＲＭ’）を除去するよう構成されており、遠心分離部２８１と、管２８２と、回収部２８３とを有している。遠心分離部２８１と、回収部２８３とは、管２８２を介して接続されている。
【０１５３】
遠心分離部２８１は、管２４２の途中に配置、接続されている。管２４２を通過してきた解繊物Ｍ３と脱墨剤ＲＭ（脱墨剤ＲＭ’）とは、遠心分離部２８１に一括して流入する。なお、遠心分離部２８１に流入する脱墨剤ＲＭには、異物ＣＭが吸着している脱墨剤ＲＭ、すなわち、脱墨剤ＲＭ’と、異物ＣＭが吸着していない脱墨剤ＲＭとを含む。そして、遠心分離部２８１での遠心分離により、選別部１４に向かってさらに管２４２を流下していく解繊物Ｍ３と、管２８２に向かう脱墨剤ＲＭ（脱墨剤ＲＭ’）とに分けられる。管２８２に向かう脱墨剤ＲＭ（脱墨剤ＲＭ’）は、異物ＣＭとともに管２８２を通過して、回収部２８３で回収される。
【０１５４】
このような脱墨剤除去部２８によっても解繊物Ｍ３から異物ＣＭを脱墨剤ＲＭごと効率よく除去することができる。
【０１５５】
＜第４実施形態＞
図９は、本発明のシート製造装置（本発明の処理装置を含む）の第４実施形態の上流側を示す概略側面図である。図１０は、図９に示すシート製造装置が実行する工程を順に示す図である。
【０１５６】
以下、これらの図を参照して本発明の処理装置、シート製造装置、処理方法およびシートの製造方法の第４実施形態について説明するが、前述した実施形態との相違点を中心に説明し、同様の事項はその説明を省略する。
【０１５７】
本実施形態は、脱墨剤供給部の配置箇所が異なり、かつ、解繊部１３および脱墨剤供給部２５よりも下流側で脱墨剤除去部２８よりも上流側の部位に解繊物Ｍ３と脱墨剤ＲＭとの混合物を撹拌する撹拌部２４７を備えていること以外は前記第３実施形態と同様である。
【０１５８】
図９に示すように、本実施形態では、脱墨剤供給部２５は、解繊部１３から解繊処理されて排出された解繊物Ｍ３に対して脱墨剤ＲＭが供給されるように、解繊部１３とサイクロン式の脱墨剤除去部２８（遠心分離部２８１）との間に接続されている。これにより、脱墨剤供給部２５での脱墨剤供給工程は、解繊工程の後に行われ、さらにこの脱墨剤供給工程の後に脱墨剤除去工程が行われる（図１０参照）。なお、脱墨剤供給部２５の配置箇所は、脱墨剤除去部２８よりも上流側となっているが、さらにブロアー２６１よりも上流側であるのが好ましい。
【０１５９】
撹拌部２４７は、解繊部１３の下流側に設けられたチャンバーと、チャンバー内で回転する回転羽根とを有する。これにより、解繊物Ｍ３と脱墨剤ＲＭとを効率よく混合・撹拌することができ、脱墨剤ＲＭと異物ＣＭとが衝突する機会が増大し、よって、異物ＣＭの吸着を促進させることができる。
【０１６０】
チャンバーの内側の空間は、解繊物Ｍ３および脱墨剤ＲＭを混合・撹拌する撹拌空間となっている。
【０１６１】
撹拌空間に、解繊物Ｍ３、脱墨剤ＲＭが供給されると、回転羽根の回転によってこれらが混合・撹拌される。これにより、解繊物Ｍ３と脱墨剤ＲＭとが効率よく衝突し、解繊物Ｍ３からの異物ＣＭの除去が促進される。
【０１６２】
さらに、脱墨剤ＲＭは、ブロアー２６１の作用により管２４２を通過する速度が増大する。これにより、脱墨剤ＲＭと解繊物Ｍ３とが衝突する機会が増大し、その結果、当該解繊物Ｍ３に付着した異物ＣＭとも接触することとなり、異物ＣＭの吸着が促進される。
【０１６３】
そして、異物ＣＭを吸着した脱墨剤ＲＭ（脱墨剤ＲＭ’）は、脱墨剤除去部２８にて除去される。
【０１６４】
以上、本発明の好適な実施形態について説明したが、本発明は、これらに限定されるものではない。
【０１６５】
例えば、処理装置、シート製造装置を構成する各部は、同様の機能を発揮し得る任意の構成のものと置換することができる。また、任意の構成物が付加されていてもよい。
【０１６６】
また、本発明の処理装置、シート製造装置、処理方法およびシートの製造方法は、前記各実施形態のうちの、任意の２以上の構成（特徴）を組み合わせたものであってもよい。
【０１６７】
また、前述した実施形態では、脱墨剤除去部が、脱墨剤と解繊物とを、これらの比重の違い、大きさの違いのうちの一方を利用して分離するものである場合について説明したが、脱墨剤と解繊物との比重の違い、および、脱墨剤と解繊物と大きさの違いの両方を利用して分離するものであってもよい。
【０１６８】
また、繊維含有材料と脱墨剤との接触は、前述したような構成により行うものに限定されず、例えば、気流撹拌により行ってもよい。
【０１６９】
また、前述した第３、第４実施形態では、脱墨剤除去部がサイクロン式の遠心分離部を備える場合について説明したが、遠心分離部の代わりに、メッシュ（篩）を備えるものを採用してもよい。
【実施例】
【０１７０】
次に、本発明の具体的実施例について説明する。
［１］脱墨剤の調製
（実施例１）
まず、市販の粉末状のカルボキシメチルセルロースのナトリウム塩（和光純薬社製）を用意した。
【０１７１】
この粉末状のカルボキシメチルセルロースのナトリウム塩に対して、分級装置を用いて、分級処理を施し、平均粒径２０μｍの粉末を、脱墨剤として得た。
【０１７２】
（実施例２〜１２）
原料の種類および分級条件を変更することにより、表１に示すような条件の脱墨剤を得た。
【０１７３】
前記各実施例の脱墨剤は、表面に水酸基およびカルボキシル基の少なくとも一方を有する物質を９５質量％以上の含有率で含むものであった。また、前記各実施例の脱墨剤を構成する前記物質（表面に水酸基およびカルボキシル基の少なくとも一方を有する物質）の重量平均分子量は、いずれも、１００００以上１００００００以下であった。また、前記各実施例の脱墨剤は、いずれも、２５℃における、水に対する溶解度が３．０ｇ／１００ｇＨ２Ｏ以上５０ｇ／１００ｇＨ２Ｏ以下、または、水の接触角が４５°以下のものであった。
【０１７４】
（比較例１、２）
原料の種類および分級条件を変更することにより、表１に示すような条件の脱墨剤を得た。
各実施例および各比較例の脱墨剤の条件を表１にまとめて示す。
【０１７５】
【表１】
2019119957.tif 000002
【０１７６】
［２］脱墨処理、シートの製造
前記各実施例および各比較例で調製した脱墨剤を用いて、以下のような処理（脱墨処理）、シートの製造を行った。
【０１７７】
まず、図１に示す構成のシート製造装置を用意し、原料として、市販のコピー紙に対して、インクジェットプリンター（セイコーエプソン社製：ＰＸ−Ｍ７０５０ＦＴ）を用いて、ｄｕｔｙ１００％のモノクロ印字を片面に行ったものを用意した。なお、シート製造装置の脱墨剤除去部の第１ウェブ形成部が有するメッシュベルト（網状体）の目開きは、５００μｍとした。
【０１７８】
次に、シート製造装置の原料供給部に、上記の原料を供給し、シート製造装置の運転を行い、原料の粗砕、解繊、脱墨等の処理を施し、シートを製造した。
【０１７９】
このとき、繊維含有材料（解繊物）１００質量部に対する脱墨剤の供給量は、１００質量部とした。なお、脱墨剤の種類を変更した以外は、前記各実施例および各比較例で、シートの製造条件は同一とした。
【０１８０】
［３］評価
［３−１］脱墨処理後の解繊物の着色（異物の残存）
前記各実施例および各比較例について、第１ウェブ形成部で形成された第１ウェブの一部を取り出し、デジタルマイクロスコープ（キーエンス社製：ＶＨＸ−５０００）にて観察を行った。脱墨剤を用いなかった以外は前記と同様にして処理を行った場合の第１ウェブの状態と比較し、記録用材料（インク）に由来する異物の残存状態を、以下の基準に従い評価した。
【０１８１】
Ａ：異物の残存がほとんど認められない。
Ｂ：異物の残存がわずかに認められる。
Ｃ：異物の残存がはっきりと認められる。
Ｄ：異物の残存が顕著に認められる。
【０１８２】
［３−２］脱墨剤への異物の付着
前記各実施例および各比較例について、解繊物に対する脱墨処理を施した後、脱墨剤除去部（回収部）で分離・除去した脱墨剤の一部を取り出し、デジタルマイクロスコープ（キーエンス社製：ＶＨＸ−５０００）にて観察を行った。解繊物に対する脱墨処理に供する前の脱墨剤と比較し、記録用材料（インク）に由来する異物の吸着状態を、以下の基準に従い評価した。
【０１８３】
Ａ：異物の吸着が顕著に認められる。
Ｂ：異物の吸着がはっきりと認められる。
Ｃ：異物の吸着がわずかに認められる。
Ｄ：異物の吸着がほとんど認められない。
Ｅ：異物の吸着が全く認められない。
【０１８４】
［３−３］解繊物と脱墨剤との分離性
前記各実施例および各比較例について、第１ウェブ形成部で形成された第１ウェブの一部を取り出し、デジタルマイクロスコープ（キーエンス社製：ＶＨＸ−５０００）にて、５００倍の倍率での観察を行った。無作為に抽出した１０の領域での視野中において、長さ１ｍｍ以上のセルロース繊維について、セルロース繊維に付着・残存している脱墨剤の数を求め、セルロース繊維長さ１ｍｍあたりに付着・残存している脱墨剤の数の平均値（以下、「残存脱墨剤数」という。）を求め、解繊物と脱墨剤との分離性を、以下の基準に従い評価した。残存脱墨剤数が少ないほど、解繊物と脱墨剤との分離性に優れているといえる。
【０１８５】
Ａ：残存脱墨剤数が５個未満である。
Ｂ：残存脱墨剤数が５個以上１０個未満である。
Ｃ：残存脱墨剤数が１０個以上１５個未満である。
Ｄ：残存脱墨剤数が１５個以上２０個未満である。
Ｅ：残存脱墨剤数が２０個以上である。
これらの結果を表２にまとめて示す。
【０１８６】
【表２】
2019119957.tif 000003
【０１８７】
表２から明らかなように、本発明では優れた結果が得られた。すなわち、本発明では、脱墨剤が解繊物に含まれる異物を効率よく吸着し、異物の除去を効率よく行うことができ、また、脱墨処理が施された解繊物と脱墨剤との分離性にも優れていた。また、本発明では、製造されたシートの白色度に優れており、残存する異物による不本意な着色や不本意な色むらは認められなかった。これに対し、比較例では、満足のいく結果が得られなかった。
【０１８８】
また、解繊物１００質量部に対する脱墨剤の供給量を１０質量部以上１０００００質量部以下の範囲で種々変更した以外は、前記と同様にして脱墨処理、シートの製造を行い、前記と同様の評価を行ったところ、前記と同様の結果が得られた。
【０１８９】
また、脱墨処理、シートの製造に用いる装置を、図５に示す構成のもの、図７に示す構成のもの、図９に示す構成のものに変更した以外は、前記と同様にして脱墨処理、シートの製造を行い、前記と同様の評価を行ったところ、前記と同様の結果が得られた。
【符号の説明】
【０１９０】
１００…シート製造装置、１…処理装置、１１…原料供給部、１２…粗砕部、１２１…粗砕刃、１２２…シュート（ホッパー）、１３…解繊部、１４…選別部、１４１…ドラム部（篩部）、１４２…ハウジング部、１５…第１ウェブ形成部、１５１…メッシュベルト、１５２…張架ローラー、１５３…吸引部（サクション機構）、１６…細分部、１６１…プロペラ、１６２…ハウジング部、１７…混合部、１７１…バインダー供給部、１７２…管（流路）、１７３…ブロアー、１７４…スクリューフィーダー、１８…ほぐし部、１８１…ドラム部、１８２…ハウジング部、１９…第２ウェブ形成部、１９１…メッシュベルト（分離ベルト）、１９２…張架ローラー、１９３…吸引部（サクション機構）、２０…シート形成部、２０１…加圧部、２０２…加熱部、２０３…カレンダーローラー、２０４…加熱ローラー、２１…切断部、２１１…第１カッター、２１２…第２カッター、２２…ストック部、２３１…加湿部、２３２…加湿部、２３３…加湿部、２３４…加湿部、２３５…加湿部、２３６…加湿部、２４１…管（流路）、２４２…管（流路）、２４３…管（流路）、２４４…管（流路）、２４５…管（流路）、２４６…管（流路）、２４７…撹拌部、２５…脱墨剤供給部、２５１…貯留部、２５２…噴射部、２５３…管、２５４…ブロアー、２６１…ブロアー、２６２…ブロアー、２６３…ブロアー、２７…回収部、２８…脱墨剤除去部、２８１…遠心分離部、２８２…管、２８３…回収部、ＣＭ…異物、Ｍ１…原料、Ｍ２…粗砕片、Ｍ３…繊維含有材料（解繊物）、Ｍ４−１…第１選別物、Ｍ４−２…第２選別物、Ｍ５…第１ウェブ、Ｍ６…細分体、Ｍ７…混合物、Ｍ８…第２ウェブ、Ｐ１…バインダー、ＲＭ…脱墨剤、ＲＭ’…脱墨剤、Ｓ…シート
【図１】
2019119957.tif 000004
【図２】
2019119957.tif 000005
【図３】
2019119957.tif 000006
【図４】
2019119957.tif 000007
【図５】
2019119957.tif 000008
【図６】
2019119957.tif 000009
【図７】
2019119957.tif 000010
【図８】
2019119957.tif 000011
【図９】
2019119957.tif 000012
【図１０】
2019119957.tif 000013